СПОСОБ ПОВЫШЕНИЯ КАЧЕСТВА МЕТАЛЛИЧЕСКОГО ПОКРЫТИЯ СТАЛЬНОЙ ПОЛОСЫ

1. Способ повышения качества металлического покрытия стальной полосы или стального листа, в котором покрытие расплавляют путем нагревания до температуры выше температуры плавления материала покрытия, отличающийся тем, что нагревание осуществляют облучением поверхности покрытия электромагнитным излучением с высокой плотностью энергии в течение ограниченного времени облучения, не превышающем 10 мкс, причем плотность энергии, подводимой к покрытию электромагнитным излучением, и время облучения выбирают так, чтобы покрытие полностью расплавилось на всю его толщину до пограничного со стальной полосой слоя, при этом формируют тонкий слой сплава в пограничном слое между покрытием и стальной полосой.
2. Способ по п.1, отличающийся тем, что нагревание осуществляют путем облучения поверхности покрытия электромагнитным излучением с высокой плотностью энергии в течение ограниченного промежутка времени облучения, не превышающего 100 нс.
3. Способ по п.1, отличающийся тем, что поверхность покрытия облучают лазерным лучом с высокой плотностью энергии.
4. Способ по п.3, отличающийся тем, что лазерный луч испускают в импульсном режиме при максимальной продолжительности импульса 10 мкс.
5. Способ по любому из пп.1-4, отличающийся тем, что стальную полосу с металлическим покрытием перемещают относительно источника электромагнитного излучения.
strip
6. Способ по п.5, отличающийся тем, что стальную полосу с металлическим покрытием перемещают в продольном стальной полосе направлении со скоростью (v).
source
7. Способ по п.6, отличающийся тем, что источник электромагнитного излучения перемещают в перпендикулярном стальной полосе направлении со скоростью (v).
8. Способ по любому из пп.1-4 или 6-7, отличающийся тем, что для облучения поверхности покрытия используют несколько источников облучения, испускающих электромагнитное излучение с высокой плотностью энергии на поверхность.
strip
A
9. Способ по п.8, отличающийся тем, что электромагнитное излучение фокусируют на поверхности покрытия, причем диаметр фокуса адаптируют к скорости перемещения полосы (v) таким образом, чтобы заранее определенная точка на поверхности покрытия проходила через диаметр фокуса в течение заранее установленного времени облучения (t), не более 10 мкс.
6
2-
8
2
10. Способ по любому из пп.1-4 или 6-7, отличающийся тем, что испускаемая плотность энергии электромагнитного излучения, испускаемого источником облучения, находится в интервале 10 Вт/см2×10 Вт/см.
A
2
2
11. Способ по любому из пп.1-4 или 6-7, отличающийся тем, что поверхность покрытия облучают посредством электромагнитного излучения в течение времени облучения (t) и плотности энергии от 0,01 Дж/см до 5,0 Дж/см.
2
2
2
2
12. Способ по любому из пп.1-4 или 6-7, отличающийся тем, что путем облучения поверхности, облучают покрытие энергией плотностью от 0,03 Дж/см до 2,5 Дж/см и, предпочтительно, от 0,2 Дж/см до 2,0 Дж/см.
2
13. Способ по любому из пп.1-4 или 6-7, отличающийся тем, что толщина слоя сплава соответствует весу на единицу площади поверхности от 0,05 до 0,3 г/м.
14. Способ по любому из пп.1-4 или 6-7, отличающийся тем, что плотность энергии, подводимой электромагнитным излучением к поверхности, и установленное время облучения выбирают таким образом, чтобы покрытие расплавилось полностью на всю его глубину до пограничного со стальной полосой слоя, но чтобы при этом на поверхности оставалась не сплавленная область.
2
2
15. Способ по любому из пп.1-4 или 6-7, отличающийся тем, что обрабатывают площадь поверхности более чем 1 м в секунду и, предпочтительно, более чем 5 м в секунду.
16. Способ по любому из пп.1-4 или 6-7, отличающийся тем, что материалом покрытия является олово, цинк или никель.
2
17. Стальная полоса или стальной лист с металлическим покрытием, в частности, покрытием из олова, цинка или никеля, отличающийся тем, что в пограничном слое между сталью и покрытием образован тонкий - по сравнению с толщиной покрытия - и одновременно плотный слой сплава, состоящий из атомов железа и атомов материала покрытия, причем толщина слоя сплава равна слою сплава менее 0,3 г/м.
2
2
18. Стальная полоса или стальной лист по п.17, отличающиеся тем, что металлическое покрытие выполнено из олова с толщиной слоя олова менее 2,8 г/м и, в частности, менее 2,0 г/м.